СПОСОБ ПОЛУЧЕНИЯ АЛЮМИНИЯ ЭЛЕКТРОЛИЗОМ КРИОЛИТО-ГЛИНОЗЕМНОГО РАСПЛАВА С ИСПОЛЬЗОВАНИЕМ ОКСИДА УГЛЕРОДА
METHOD OF OBTAINING OF ALUMINIUM BY ELECTROLYSIS OF CRYOLITE-ALUMINUOS MELT USING CARBON OXIDE

Изобретение относится к цветной металлургии и химической промышленности и может быть применено при получении алюминия электролизом криолито-глиноземных расплавов.
3
6
3
2
3
2
2
2
3
2
2
3+
Известен способ производства алюминия путем электролиза криолито-глиноземного расплава, основными компонентами которого являются криолит NaAlF, фтористый алюминий A1F, глинозем AlO (см., например, Актуальные научно-технические проблемы алюминиевой промышленности России. Сборник статей, выпуск второй. - М.: ИГЕМ РАН, 2003 г., стр.270). В промышленном электролите всегда присутствует фтористый кальций - CaF, который снижает температуру плавления и потери алюминия. Электролит в расплавленном состоянии диссоциирует на ионы. Положительно заряженные ионы (катионы) разряжаются на катоде, отрицательные ионы (анионы) - на угольном аноде. Основной процесс на катоде - восстановление трехвалентного алюминия А1+3е=Al, на угольном аноде - происходит разряд кислородсодержащих ионов с образованием оксидов углерода СО и CO. Суммарная реакция, происходящая при электролизе, может быть представлена в виде уравнения: АlO+хС=2Al+(2х-3)СО+(3-х)CO, т.е. теоретически в процессе электролиза расходуется глинозем и углерод (в смеси пека и кокса), а также электроэнергия на разложение глинозема и поддержания рабочей температуры, фактически же расходуются и фтористые соли. Процесс электролиза непрерывный, поэтому периодически в электролит загружают глинозем, а в анод - анодную массу. На одну тонну алюминия расходуется около 0,37 т кокса и 0,16 т пека, т.е. более 0,5 т углерода на 1 тонну алюминия. При этом образуется смесь газов СО+CO в количестве 1,68 т на одну тонну алюминия. Образующиеся анодные газы в настоящее время направляются в систему газоочистки (40-45%) и в атмосферу через аэрационные фонари (60-55%).
В составе валовых выбросов алюминиевых заводов доля оксида углерода составляет до 80%. На большинстве алюминиевых заводов основная часть газообразных выбросов улавливается и обезвреживается на специальных газоочистных установках.
С целью снижения расхода углерода известны способы защиты угольных анодов путем введения различных добавок (бора, марганца, кобальта и др.) в количестве от 0,1 до 0,5%, что приводит к снижению потребления углерода на несколько процентов (патенты США 3852107, 4613375).
В патенте WO 9428200 рекомендуют с целью повышения устойчивости углеродных анодов к эрозии в окислительной среде анод погружать в раствор на 2-60 минут. Пропитка проникает на глубину 1-10 см, образуя защитный слой с содержанием более 0,35% бора.
Однако приведенные патенты, направленные на уменьшение количества расхода углерода, приводят лишь к незначительному расходу углерода. Поэтому целью данного изобретения является существенное уменьшение расхода углерода, удешевление процесса и улучшение экологии окружающей среды.
3
2
2
Сущность способа состоит в следующем: кислород, образующийся при разложении глинозема, во время электролиза криолито-глиноземного расплава связывается в основном не с углеродом самого анода, а оксидом углерода, который направляется под подошву анода через каналы под давлением 1,1-1,2 атм. Диаметр каналов в теле анода должен обеспечить подачу около 1000-1100 мСО на одну тонну алюминия. Образующиеся после электролиза отходящие газы, состоящие из СО и CO, после газоочистки, фторирования и отмывки от COвновь направляются на процесс электролиза в виде СО (рис.1). При этом циркулярном процессе существенно уменьшается расход твердого анодного углерода и создаются условия для значительного улучшения экологической обстановки вблизи самого электролизера.
Пример.
3
3
3
2
2
Электролизер на силу тока 100 кА имеет производительность около 800 кг алюминия в сутки, при этом расходуется порядка 1600 кг глинозема. В 1600 кг глинозема содержится кислорода 752,9 кг, который может быть связан с СО в количестве 1316,0 кг или 1100 м СО в сутки при скорости прохождения газа 12,18 л/с или 0,012 м/с. Принимаем, что такое количество СО будет пропущено через 14 щелевых каналов размером 4 мм-20 мм=80 мм, расположенных в каждом аноде. Тогда скорость прохождения газов СО в каналах будет составлять: W=0,012 м/с:0,00112 м=10,7 м/с, т.е. величина, достаточная для их прохождения. Учитывая, что в отходящих анодных газах соотношение между СО и COсоставляет порядка 1:1, следовательно, и скорость СО будет еще меньше. Количество твердого углерода, которое будет замещаться на СО, расходуется примерно в 2 раза меньше, а благодаря возврату СО на сам процесс электролиза общее количество углерода значительно сократится.